(57)【要約】【課題】  本発明は、皮膚に対して良好な粘着性および剥離性を有する、皮膚に対する刺激性の少ない硝酸イソソルビド貼付剤を提供することを目的とする。【解決手段】  硝酸イソソルビドを含有する粘着剤層を、（メタ）アクリル酸アルキルエステルを主たる構成成分としジアセトンアクリルアミド３〜４５質量％を必須構成成分として含有し、遊離カルボキシル基を含有しないアクリル系共重合体（共重合体Ａ）１００質量部と、（メタ）アクリル酸アルキルエステルを主たる構成成分とし側鎖に第１級アミノ基及び／又はカルボキシヒドラジド基を含有し、遊離カルボキシル基を含有しないアクリル系共重合体（共重合体Ｂ）０.１〜３０質量部によって形成する。【選択図】  なし【特許請求の範囲】
【請求項１】
（ａ）支持体、（ｂ）経皮吸収性薬剤として硝酸イソソルビドを含有する粘着剤層、および（ｃ)剥離ライナーが順次積層された貼付剤であって、（ｂ）の粘着剤層の粘着剤が、（メタ）アクリル酸アルキルエステルを主たる構成成分としジアセトンアクリルアミド３〜４５質量％を必須構成成分として含有し、遊離カルボキシル基を含有しないアクリル系共重合体（共重合体Ａ）１００質量部と、（メタ）アクリル酸アルキルエステルを主たる構成成分とし側鎖に第１級アミノ基及び／又はカルボキシヒドラジド基を含有し、遊離カルボキシル基を含有しないアクリル系共重合体（共重合体Ｂ）０.１〜３０質量部によって形成されることを特徴とする硝酸イソソルビド貼付剤。
【請求項２】
共重合体Ｂが、主たる構成成分としての（メタ）アクリル酸アルキルエステルを、側鎖に第１級アミノ基を有する（メタ）アクリル系モノマーと共重合して得られるアクリル系共重合体であることを特徴とする請求項１に記載の硝酸イソソルビド貼付剤。
【請求項３】
共重合体Ｂが、主たる構成成分としての（メタ）アクリル酸アルキルエステルを、（メタ）アクリル酸と共重合させ、次いで得られた共重合体に含まれる遊離のカルボキシル基をイミン、ジアミン及び／又はジカルボン酸ジヒドラジドと反応させて得られるアクリル系共重合体であることを特徴とする請求項１に記載の硝酸イソソルビド貼付剤。
【請求項４】
共重合体Ｂが、主たる構成成分としての（メタ）アクリル酸アルキルエステルを、ジアセトンアクリルアミドと共重合させ、次いで得られた共重合体に含まれるカルボニル基をジアミン及び／又はジカルボン酸ジヒドラジドと反応させて得られるアクリル系共重合体であることを特徴とする請求項１に記載の硝酸イソソルビド貼付剤。
【請求項５】
粘着剤層中に、共重合体Ａ１００質量部に対して可塑剤２０〜２００質量部を含有する請求項１〜４のいずれか１項に記載の硝酸イソソルビド貼付剤。
【請求項６】
可塑剤がミリスチン酸イソプロピル、パルミチン酸イソプロピル及びトリオクタン酸グリセリルから選ばれる１種または２種以上であることを特徴とする請求項５に記載の硝酸イソソルビド貼付剤。
【発明の詳細な説明】
【技術分野】
【０００１】
本発明は、狭心症、急性期以外の心筋梗塞、その他の虚血性心疾患の治療剤として有用な硝酸イソソルビドを粘着剤層に含む硝酸イソソルビド貼付剤に関するものである。
【背景技術】
【０００２】
アクリル系共重合体を主体とする粘着剤層中に硝酸イソソルビドを含む貼付剤は知られている（例えば特許文献１、２および３を参照）。しかし、ここで用いられているアクリル系共重合体は、粘着剤の凝集力を向上させるために架橋させている。しかしその場合、（１）粘着力が強すぎる、またはアクリル酸の化学的刺激のため皮膚刺激性が強くなりがちである、（２）架橋剤としてのポリイソシアネートは極めて活性が高く薬物や他の配合成分と反応することが多くそれにより薬剤安定性が損なわれる等の欠点を有していた。
【０００３】
また、ジアセトンアクリルアミドを含むアクリル系粘着剤と可塑剤とをアジピン酸ジヒトラジド、ヘキサンジアミン等のポリアミンに混合し、混合液を塗工後、溶媒を加熱乾燥させて架橋させる方法が提案されている（例えば特許文献４を参照）。
しかしながらこの方法の欠点としては、
（１）アジピン酸ジヒドラジド、ヘキサンジアミン等の低分子ポリアミンは、粘着剤溶液と混合することにより数時間経過すると塗工のための混合液がゲル化してしまい塗工不可能となる。
（２）アジピン酸ジヒドラジド、ヘキサンジアミン等の低分子ポリアミンは、薬剤が存在しない時はジアセトンアクリルアミド含有アクリル系粘着剤を架橋させるが、薬剤含有時に、薬剤との反応、あるいは薬剤の妨害等によって架橋が進行しないことが多い。
（３）アジピン酸ジヒドラジドは有機溶媒溶解性が低く、塗工溶液に添加するに当たっては水に溶解させて添加しなければならない。その為多量に使用する際には高分子の沈殿が起こりやすく取り扱いが不便であるという欠点を有する。
（４）さらにアジピン酸ジヒドラジト等のヒドラジン化合物は皮膚から吸収されて毒性を示す危険性が指摘されており皮膚用粘着剤のための添加剤として不適である等の欠点を有していた。
【特許文献１】特開平３−２２３２１２号公報
【特許文献２】特開平５−６５２２３号公報
【特許文献３】特開平８−８１３６９号公報
【特許文献４】特表２００２−５３５４７５号公報
【発明の開示】
【発明が解決しようとする課題】
【０００４】
本発明は、上記に鑑み、皮膚に対して良好な粘着性および剥離性を有し、皮膚に対する刺激性の少ない粘着剤基剤を用いた硝酸イソソルビド貼付剤を提供することを目的とする。
【課題を解決するための手段】
【０００５】
本発明の硝酸イソソルビド貼付剤の粘着剤基剤は、（メタ）アクリル酸アルキルエステルを主たる構成成分としジアセトンアクリルアミド３〜４５質量％を必須構成成分として含有し、遊離カルボキシル基を含有しないアクリル系共重合体（共重合体Ａ）１００質量部と、（メタ）アクリル酸アルキルエステルを主たる構成成分とし側鎖に第１級アミノ基及び／又はカルボキシヒドラジド基を含有し、遊離カルボキシル基を含有しないアクリル系共重合体（共重合体Ｂ）０.１〜３０質量部によって形成される。共重合体Ｂの側鎖に含まれる第１級アミノ基及び／又はカルボキシヒドラジド基は、共重合体Ａに含まれるジ
アセトンアクリルアミドに由来するカルボニル基と架橋反応するので、架橋剤として作用するとともに粘着剤の構成成分ともなる。したがって、本発明の粘着剤は低分子の架橋剤を用いないで架橋できることが重要な特徴である。
【０００６】
共重合体Ｂの第一の例は、主たる構成成分としての（メタ）アクリル酸アルキルエステルを、側鎖に第１級アミノ基を有する（メタ）アクリル系モノマーと共重合して得られるアクリル系共重合体である。
【０００７】
共重合体Ｂの第二の例は、主たる構成成分としての（メタ）アクリル酸アルキルエステルを、（メタ）アクリル酸と共重合させ、次いで得られた共重合体に含まれる遊離のカルボキシル基をイミン、ジアミン及び／又はジカルボン酸ジヒドラジドと反応させて得られるアクリル系共重合体である。
【０００８】
共重合体Ｂの第三の例は、主たる構成成分としての（メタ）アクリル酸アルキルエステルを、ジアセトンアクリルアミドと共重合させ、次いで得られた共重合体に含まれるカルボニル基をジアミン及び／又はジカルボン酸ジヒドラジドと反応させて得られるアクリル系共重合体である。
【０００９】
本発明の硝酸イソソルビド貼付剤とする場合、共重合体Ａ１００質量部と、共重合体Ｂ０.１〜３０質量部を溶媒に溶解し、硝酸イソソルビドを加えて均一に混合し、公知の方法により溶媒を加熱蒸散させることにより製造することができる。その際、可塑剤、経皮吸収促進剤、香料等を加えることができる。
【００１０】
本発明の硝酸イソソルビド貼付剤の基剤として用いる粘着剤は、共重合体Ａと共重合体Ｂを溶媒に溶解し、公知の方法で溶媒を加熱蒸散させて製造される。共重合体Ａと共重合体Ｂは溶媒中で緩やかに架橋反応を起こすため、その溶液を長期に保存することはできない。しかし、その溶液に全溶媒に対し５.０質量％以上のアセトン、ブタノンのような揮発性ケトン類を添加しておくことにより保存中の架橋反応が防止され、長期に保存することが出来る。
【発明の効果】
【００１１】
本発明によれば、低分子の架橋剤を用いることなく、皮膚に対して良好な粘着性及び剥離性を有し、皮膚に対する刺激性の少ない硝酸イソソルビド貼付剤が提供される。したがって、本発明の硝酸イソソルビド貼付剤は、（１）基剤としての共重合体Ａはアクリル酸を含んでいないためアクリル酸系粘着剤の過度に強い凝集力とカルボン酸に基づく皮膚刺激性がなく、皮膚用粘着剤として適切である、（２）架橋剤として多用されるイソシアネート系架橋剤を使用しないためイソシアネートの強い反応性に起因する問題点が無いという利点を有する。
【発明を実施するための最良の形態】
【００１２】
共重合体Ａである、（メタ）アクリル酸アルキルエステルを主たる構成成分としジアセトンアクリルアミド３〜４５質量％を必須構成成分として含有し、遊離カルボキシル基を含有しないアクリル系共重合体を構成する（メタ）アクリル酸アルキルエステルとしては、例えば、（メタ）アクリル酸ブチル、（メタ）アクリル酸イソブチル、アクリル酸ヘキシル、アクリル酸オクチル、（メタ）アクリル酸２−エチルヘキシル、（メタ）アクリル酸イソオクチル、（メタ）アクリル酸デシル等が挙げられ、これらは単独で用いられてもよいし、併用されてもよい。
【００１３】
共重合体Ａ中の必須構成成分であるジアセトンアクリルアミドの含有量は３〜４５質量％であり、好ましくは８〜４０質量％、さらに好ましくは１０〜３０質量％である。下限未満であると後述する架橋が十分に起こりがたく凝集力が不足し、また上限を超えると凝集力が強すぎて粘着力が低下する。
【００１４】
共重合体Ａには、硝酸イソソルビドの粘着剤中への溶解度を高めるために極性モノマー（例えば、２−ビニルピロリドン、酢酸ビニル、アクリルアミド等）を１.０〜２０質量％の範囲で共重合させてもよい。
【００１５】
共重合体Ａを調製するには、通常、重合開始剤の存在下で所要構成成分を溶液重合すればよい。ただし、重合形態はこれに限定されない。また、重合反応条件は主として構成成分の種類により適宜選定される。溶液重合を行う場合、例えば、所要構成成分の所定量に、酢酸エチル又はその他の一般的な重合溶媒を加え、攪拌装置及び冷却還流装置を備えた反応容器中でアゾビス系、過酸化物系等の重合開始剤の存在下、窒素雰囲気で７０〜９０℃、８〜４０時間反応させればよい。なお、上記構成成分及び溶媒は一括投入してもよいし、適宜分割投入してもよい。重合開始剤は反応の進行状況に応じて、適宜分割投入するのが望ましい。
【００１６】
アゾビス系重合開始剤としては、例えば、２,２′−アゾビス−イソ−ブチロニトリル、１,１′−アゾビス（シクロヘキサン−１−カルボニトリル）、２,２′−アゾビス−（２,４−ジメチルバレロニトリル）等が挙げられ、過酸化物系重合開始剤としては、例えば、過酸化ラウロイル、過酸化ベンゾイル、ジ（ｔｅｒ−ブチル）パーオキサイド等が挙げられる。
【００１７】
共重合体Ｂである、（メタ）アクリル酸アルキルエステルを主たる構成成分とし側鎖に第１級アミノ基及び／又はカルボキシヒドラジド基を含有し、遊離カルボキシル基を含有しないアクリル系共重合体は、共重合体Ａのジアセトンアクリルアミドに由来するケトン基との反応により共重合体Ａを架橋させるとともに、架橋型皮膚用粘着剤の構成成分となるものである。本共重合体Ｂは既知の方法で調製できる。例えば以下の方法が挙げられる。
【００１８】
調製法の例１は、（メタ）アクリル酸ブチル、（メタ）アクリル酸２−エチルヘキシル等の（メタ）アクリル酸アルキルエステルを主たる構成成分とし、これを（メタ）アクリル酸アミノエチルのような側鎖に第１級アミノ基を有するモノマーを通常の方法で共重合させる方法である。このようにして得られる共重合体は側鎖に遊離の第１級アミノ基を有する。
【００１９】
調製法の例２は、（メタ）アクリル酸ブチル、（メタ）アクリル酸２−エチルヘキシル等の（メタ）アクリル酸アルキルエステルを主たる構成成分とし、これを（メタ）アクリル酸と通常の方法で共重合させ、得られた共重合体のカルボキシル基をイミン、ジアミン、及び／又はジカルボン酸ジヒドラジドを用いて変性する方法である。この共重合体の重合に用いる装置、溶媒、開始剤、反応条件等は共重合体Ａと同じでよい。得られた共重合体を変性するイミンとしては、たとえばエチレンイミン及びプロピレンイミン等のアルキレンイミンが挙げられ、エチレンイミンが特に好ましい。ジアミンとしては、エチレンジアミン、プロピレンジアミン、ブチレンジアミン、ペンタンジアミン、ヘキサンジアミンのような鎖状アルキレンジアミン及びシクロヘキシルジアミンのようなシクロアルキレンジアミン等が挙げられ、ヘキサンジアミンが特に好ましい。ジカルボン酸ジヒドラジドとしては、グルタル酸ジヒドラジド、アジピン酸ジヒドラジド、ピメリン酸ジヒドラジド等が挙げられ、アジピン酸ジヒドラジドが特に好ましい。これらのイミン、ジアミン、ジカルボン酸ジヒドラジドは単独で使用することも、２成分以上を混合して使用することもできる。アルキレンイミンで変性する場合には、共重合体に含まれるカルボキシル基とエステル結合が形成され、側鎖に遊離の第１級アミノ基が生成する。ジアミン及び／又はジカルボン酸ジヒドラジドで変性する場合には、共重合体に含まれるカルボキシル基がジアミン及び／又はジカルボン酸ジヒドラジドの一方のアミノ基及び／又はカルボン酸ヒドラジド基と酸アミド結合し、側鎖に第１級アミノ基及び／又はカルボキシヒドラジド基が生成する。
【００２０】
調製法の例３は、（メタ）アクリル酸アルキルエステルを、ジアセトンアクリルアミドと共重合させ、次いで得られた共重合体に含まれるカルボニル基をジアミン及び／又はジカルボン酸ジヒドラジドと反応させる方法である。ここで用いるジアミン及びジカルボン酸ジヒドラジドは調製法の例２で述べたものを使用することができる。これらは単独で使用することも、２成分以上を混合して使用することもできる。共重合体に含まれるジアセトンアクリルアミドに由来するカルボニル基は、ジアミン及び／又はジカルボン酸ジヒドラジドの一方のアミノ基及び／又はカルボン酸ヒドラジド基と共有結合し、側鎖に遊離の第１級アミノ基及び／又はカルボン酸ヒドラジド基が生成する。
【００２１】
上記の共重合体Ｂの製法は、あくまでも例示に過ぎず、上記の例に限定されるものではない。（メタ）アクリル酸アルキルエステルを主たる構成成分とし側鎖に第１級アミノ基及び／又はカルボキシヒドラジド基を含有し、遊離カルボキシル基を含有しないアクリル系共重合体が生成する方法であれば如何なる方法を採用してもよい。また、このようにして得られた共重合体Ｂは、必要に応じて精製し、未反応のイミン、ジアミン、ジカルボン酸ジヒドラジドを除去してから使用することも可能である。
【００２２】
共重合体Ｂは共重合体Ａと同一の溶媒に溶解し相溶性が大きいことが重要であるので（メタ）アクリル酸アルキルエステルを主たる構成成分とする必要がある。その分子量は２,０００以上であることが高分子架橋剤の性質を発揮するために望ましい。分子量が２,０００未満であると、低分子ポリアミンとの性能の差が現れにくく本発明の特徴が発揮できない。共重合体Ｂ中の第１級アミノ基及び／又はカルボキシヒドラジド基は、共重合体Ａとの適度の架橋性を発揮するために共重合体Ｂの１分子鎖中、２個以上存在することが必要であり、３個以上存在するがことが好ましい。共重合体Ｂ中における第１級アミノ基及び／又はカルボキシヒドラジド基は（メタ）アクリル酸エステルコモノマー５〜１００分子鎖中に１個の割合で含まれることが好ましい。また共重合体Ａに対する共重合体Ｂの添加割合が少なくなると添加による凝集力の増強効果が発現しにくくなり、多くなると粘着力が低下するので共重合体Ｂの添加量は共重合体Ａ１００質量部に対し０.１〜３０質量部に制限され、好ましくは０.３〜２０質量部である。本発明における共重合体Ｂによる共重合体Ａの架橋は、共重合体Ａに含まれるジアセトンアクリルアミドに由来するカルボニル基が、共重合体Ｂの側鎖に含まれる遊離の第１級アミノ基及び／又はカルボン酸ヒドラジド基と脱水反応に基づく共有結合を形成して生じるものである。
【００２３】
本発明の硝酸イソソルビド貼付剤は、支持体の少なくとも片面に、硝酸イソソルビドを含有する共重合体Ａおよび共重合体Ｂよりなる粘着剤層を積層し、さらに剥離ライナーを順次積層して形成することができる。
【００２４】
硝酸イソソルビドを共重合体Ａおよび共重合体Ｂよりなる粘着剤層に加える場合、アセトン、Ｎ,Ｎ−ジメチルホルムアミドなどの溶媒に溶解しておくことが好ましい。また、共重合体Ａおよび共重合体Ｂを含むアセトンまたはブタノン溶液に、硝酸イソソルビドを予め混合しておくことも可能である。
【００２５】
硝酸イソソルビドの粘着剤層における含有量は、使用目的などに応じて適宜決定されるが、少なくなると有効性が低下し、多くなると粘着性が低下することから、粘着剤層中０.０１〜５０質量％が好ましい。硝酸イソソルビドが粘着剤層中で過飽和状態で存在したり、結晶が析出した状態で存在していても特に支障はない。硝酸イソソルビド貼付剤は、１投与剤あたり、硝酸イソソルビドを通常２０〜６０mgの範囲で含むのが望ましいが、これに限定されるものではない。
【００２６】
支持体は、薬物が不透過性又は難透過性のものであって柔軟なものが好ましく、例えば、ポリエチレン、エチレン−酢酸ビニル共重合体、エチレン−酢酸ビニル−一酸化炭素共重合体、エチレン−ブチルアクリレート−一酸化炭素共重合体、ナイロン、ポリエチレンテレフタレート、ポリブチレンテレフタレート等の樹脂フィルム；アルミニウムシート等が挙げられ、これらの積層シートであってもよく、織布や不織布と積層されていてもよい。また、粘着剤層との接着性を高める目的で、支持体にコロナ処理、プラズマ放電処理等の表面処理を施したり、アンカー剤によりアンカーコート処理を施してもよい。
【００２７】
本発明の硝酸イソソルビド貼付剤の粘着剤基剤に、可塑剤を添加することにより、粘着剤基剤が、さらに皮膚に低刺激性となり、かつ薬物を含浸させた場合に薬物の経皮吸収性を向上させることが可能となる。可塑剤の添加量は共重合体Ａ１００質量部に対し２０〜２００質量部が好ましく、２５〜２００質量部がより好ましい。添加量は２０質量部より少ないと目的の添加効果が出にくく、２００質量部より多いと、後述する架橋によっても粘着剤の凝集力が不足しがちとなる。
【００２８】
可塑剤としては、例えば、オクタン酸セチル、ラウリン酸ヘキシル、ミリスチン酸イソプロピル、パルミチン酸イソプロピル、ステアリン酸ブチル、乳酸ミリスチル等の一価アルコールの脂肪酸エステル；アジピン酸ジオクチル、セバシン酸ジエチル、セバシン酸ジオクチル、コハク酸ジオクチル等の二塩基酸エステル；ジカプリン酸プロピレングリコール、トリオクタン酸グリセリル、トリ（オクタン酸／デカン酸）グリセリル、中鎖脂肪酸トリグリセリド等の多価アルコール等の脂肪酸エステルなどが挙げられ、特にミリスチン酸イソプロピル、パルミチン酸イソプロピル、セバシン酸ジエチルおよび中鎖脂肪酸トリグリセリド等の脂肪酸エステルが好適に使用される。
【００２９】
本発明の硝酸イソソルビド貼付剤には、上記の可塑剤の外に、吸収促進剤、感圧性粘着剤、エステルガムなどの粘着性付与剤、香料、着色剤、などを添加剤とすることも可能である。
【００３０】
硝酸イソソルビドの経皮吸収促進剤としては、例えば、ミリスチン酸イソプロピル、パルミチン酸イソプロピル、アジピン酸ジエチルなどの脂肪酸エステル類、カプリツ酸モノグリセリド、カプリル酸トリグリセリド、ソルビタン脂肪酸エステルなどの脂肪酸多価アルコールエステル類、ｌ−メントール、ハッカ油、リモネンなどのテルペン類などが挙げられる。
【００３１】
本発明の皮膚用粘着剤層の厚みは、特に限定されるものではない。しかし、薄い場合には硝酸イソソルビドの含有量を高くしなければならず粘着力が低下する。厚い場合には支持体付近の粘着剤中に存在する硝酸イソソルビドが粘着剤層表面に拡散しにくくなり、薬物放出率が低下する。一般的には、１０〜２００μmが好ましい。
【００３２】
本発明の硝酸イソソルビド貼付剤の製造には、従来公知の粘着テープの製造方法が使用できる。例えば、溶剤塗工法では、共重合体Ａ、共重合体Ｂを含む溶液に可塑剤、硝酸イソソルビドを所定量混合し、必要に応じて有機溶媒で希釈し、得られた液を支持体上に塗布・乾燥する方法、及び剥離紙上に塗布・乾燥した後支持体上に転写する方法等が好適に使用される。
【実施例】
【００３３】
以下に本発明の実施例を示し、さらに具体的に説明する。なお、以下において、部および
％は質量部および質量％を意味する。
【００３４】
[共重合体Ａの作成例１]
モノマーとしてアクリル酸２−エチルヘキシル２００部、アクリル酸ブチル１００部、ジアセトンアクリルアミド５０部を用い、溶媒として酢酸エチル３００部を加えた混合物を攪拌装置及び還流冷却装置付きセパラブルフラスコに供給し、攪拌及び窒素置換しながら７５℃に昇温した。過酸化ベンゾイル２部を酢酸エチル２０部に溶解した溶液を５分割し、その１をセパラブルフラスコに添加し、重合を開始した。残部の４を反応開始後２時間目から１時間間隔で１ずつ添加し、添加終了後、さらに２時間反応させた。なお、粘度調節のため反応開始後、２時間毎に酢酸エチルを５０部ずつ４回添加した。反応終了後、冷却し、次いで酢酸エチルを追加して固形分濃度３０質量％、ゲル浸透クロマトグラフィー測定（ＧＰＣ）によるスチレン換算質量平均分子量１１０×１０4ｃｐｓの共重合体Ａの溶液を得た。
【００３５】
[共重合体Ａの作成例２]
モノマー組成をアクリル酸２−エチルヘキシル１５０部、アクリル酸ブチル１００部、ジアセトンアクリルアミド５０部、酢酸ビニル５０部とし、共重合体Ａの作成例１と同様にして固形分濃度３０質量％、ＧＰＣによるスチレン換算質量平均分子量９５×１０4ｃ
ｐｓの共重合体Ａの溶液を得た。
【００３６】
[共重合体Ａの作成例３]
モノマー組成をアクリル酸２−エチルヘキシル１５０部、アクリル酸ブチル１５０部、ジアセトンアクリルアミド１００部とし、重合開始剤として過酸化ラウロイルを用いて、共重合体Ａの作成例１と同様にして固形分濃度３０質量％、ＧＰＣによるスチレン換算質量平均分子量９５×１０4ｃｐｓの共重合体Ａの溶液を得た。
【００３７】
[共重合体Ｂの作成例１]
モノマーとしてアクリル酸２−エチルヘキシル２００部、アクリル酸ブチル１００部、メタクリル酸アミノエチル３０部を用い、溶媒として酢酸イソプロピル３００部を加えた混合物を攪拌装置及び還流冷却装置付きセパラブルフラスコに供給し、攪拌及び窒素置換しながら８０℃に昇温した。過酸化ベンゾイル２部を酢酸エチル３０部に溶解した溶液を５分割し、その１をセパラブルフラスコに添加し、重合を開始した。残部の４を反応開始後２時間目から１時間間隔で１ずつ添加し、添加終了後、さらに２時間反応させた。なお、粘度調節のため反応開始後、２時間毎に酢酸イソプロピルを５０部ずつ４回添加した。反応終了後、冷却し、次いで酢酸エチルを追加して固形分濃度３０質量％、ＧＰＣ測定によるスチレン換算質量平均分子量１２×１０4ｃｐｓの共重合体Ｂの溶液を得た。
【００３８】
[共重合体Ｂの作成例２]
モノマー組成をアクリル酸２−エチルヘキシル２００部、アクリル酸ブチル１００部、アクリル酸１０部とし、分子量調節剤としてドデシルメルカプタン２０部を添加し、共重合体Ｂの作成例１と同様にして固形分濃度３０質量％、ＧＰＣによるスチレン換算質量平均分子量９×１０3ｃｐｓの共重合体溶液を得た。本溶液にエチレンイミン１０部、濃塩
酸５部を加えた後、８０℃で５時間反応を行った。反応終了後、冷却し、精製水で３回洗浄した後、酢酸エチルを追加して固形分濃度３０質量％の共重合体Ｂの溶液を得た。
【００３９】
[共重合体Ｂの作成例３]
モノマー組成をアクリル酸エチル６６０部、ジアセトンアクリルアミド７０部とし、分子量調節剤としてドデシルメルカプタン４０部及び溶媒として酢酸エチル４００部を加えた混合物を攪拌装置及び還流冷却装置付きセパラブルフラスコに供給し、攪拌及び窒素置換しながら７０℃に昇温した。アゾビスイソブチロニトリル５部を酢酸エチル１００部に
溶解した溶液を５分割し、その１をセパラブルフラスコに添加し、重合を開始した。残部の４を反応開始後２時間目から１時間間隔で１ずつ添加し、添加終了後、さらに２時間反応させた。なお、粘度調節のため反応開始後、２時間毎に酢酸エチルを５０部ずつ４回添加した。
反応終了後、冷却し、次いで、アジピン酸ジヒドラジド４０部を精製水４０部、メタノール１６００部、酢酸エチル２６０部の混合液に溶解した溶液をセパラブルフラスコに添加し、更に濃塩酸５部を加えた後、７０℃に昇温した。
反応終了後、冷却し、精製水で３回洗浄した後、生成物を酢酸エチル７００部、アセトン１４００部、メタノール４００部の混合溶媒に溶解させ、固形分濃度３０質量％、ＧＰＣ測定によるスチレン換算質量平均分子量１２×１０4ｃｐｓの共重合体Ｂの溶液を得た
。
【００４０】
[比較作成例１]
モノマー組成をアクリル酸２−エチルヘキシル１５０部、アクリル酸ブチル１００部、アクリル酸１５部とし、共重合体Ａの作成例１と同様にして固形分濃度３０質量％、ＧＰＣによるスチレン換算質量平均分子量１２５×１０4ｃｐｓの共重合体の溶液を得た。
【００４１】
[比較作成例２]
モノマー組成をアクリル酸２−エチルヘキシル９５部、アクリル酸５部とし、共重合体Ａの作成例１と同様にして固形分濃度３０質量％の共重合体の溶液を得た。
【００４２】
［実施例１］
共重合体Ａの作成例１によって得られた溶液１００部に、共重合体Ｂの作成例１によって得られた溶液２部、可塑剤としてミリスチン酸イソプロピル２０部、及び硝酸イソソルビド１５部を加えて液全体をディゾルバーにて均一に攪拌し、混合液を得た。得られた混合液をシリコン処理した厚さ３５μmのＰＥＴ（ポリエチレンテレフタレート）フィルム上に乾燥後の粘着剤層の厚みが１００μmになるように塗布し、乾燥させ、次いで厚さ３５μmのＰＥＴ／ＥＶＡ（エチレン酢酸ビニル共重合体）積層フィルムのＰＥＴ層上に上記粘着剤層をラミネートして硝酸イソソルビド含有の貼付剤を得た。
【００４３】
［実施例２］
共重合体Ａの作成例２によって得られた溶液１００部に、共重合体Ｂの作成例２によって得られた溶液３部、可塑剤としてパルミチン酸イソプロピル３０部、及び硝酸イソソルビド１５部を加えて液全体をディゾルバーにて均一に攪拌し、混合液を得た。得られた混合液を実施例１と同じ操作により硝酸イソソルビド含有の貼付剤を得た。
【００４４】
［実施例３］
共重合体Ａの作成例１によって得られた溶液１００部に、共重合体Ｂの作成例２によって得られた溶液４部、可塑剤としてトリオクタン酸グリセリル２０部、及び硝酸イソソルビド１０部を加えて液全体をディゾルバーにて均一に攪拌し、混合液を得た。得られた混合液を実施例１と同じ操作により硝酸イソソルビド含有の貼付剤を得た。
【００４５】
［実施例４］
共重合体Ａの作成例３によって得られた溶液１００部に、共重合体Ｂの作成例３によって得られた溶液１０部、硝酸イソソルビド１０部を加えて液全体をディゾルバーにて均一に攪拌し、混合液を得た。得られた混合液を実施例１と同じ操作により硝酸イソソルビド含有の貼付剤を得た。
【００４６】
［実施例５］
共重合体Ａの作成例３によって得られた溶液１００部に、共重合体Ｂの作成例３によっ
て得られた溶液３部、可塑剤としてミリスチン酸イソプロピル８部、及び硝酸イソソルビド２０部を加えて液全体をディゾルバーにて均一に攪拌し、混合液を得た。得られた混合液を実施例１と同じ操作により硝酸イソソルビド含有の貼付剤を得た。
【００４７】
［実施例６］
共重合体Ａの作成例３によって得られた溶液１００部に、共重合体Ｂの作成例３によって得られた溶液１０部、可塑剤としてミリスチン酸イソプロピル２０部、及び硝酸イソソルビド１５部を加えて液全体をディゾルバーにて均一に攪拌し、混合液を得た。得られた混合液を実施例１と同じ操作により硝酸イソソルビド含有の貼付剤を得た。
【００４８】
[比較例１]
比較作成例１によって得られた共重合体の溶液１００部に、架橋剤として三官能性ポリイソシアネート（コロネートＨＬ、日本ポリウレタン）を０.５部添加し、可塑剤としてミリスチン酸イソプロピル２０部、及び硝酸イソソルビド１５部を加えて液全体をディゾルバーにて均一に攪拌し、混合液を得た。得られた混合液を実施例１と同じ操作により硝酸イソソルビド含有の貼付剤を得た。
【００４９】
[比較例２]
比較作成例２によって得られた共重合体の溶液１００部に、架橋剤としてアルミニウムアセチルアセトネート０.５部をアセチルアセトンに溶解して添加し、可塑剤としてパルミチン酸イソプロピル３０部、及び硝酸イソソルビド１５部を加えて液全体をディゾルバーにて均一に攪拌し、混合液を得た。得られた混合液を実施例１と同じ操作により硝酸イソソルビド含有の貼付剤を得た。
【００５０】
[評価]
得られた硝酸イソソルビド貼付剤について、皮膚刺激性試験、糊残り性試験、剥離性試験を以下のように行い、結果を表１に示した。
[皮膚刺激性試験]
日本白色種のウサギ（４羽）の脱毛した背部に貼付剤の試験片（面積１０cm2 ）を貼付し、２４時間後、これを剥離し、剥離直後及び剥離１時間後の皮膚の紅斑状態を目視で観察した。なお、本試験において浮腫及び痂皮の形成は認められなかった。紅斑の程度は下記の０〜４の５段階の判定基準で評価した。
０：紅斑なし、１：かろうじて識別できるごく軽度の紅斑、２：明らかな紅斑、      
３：中程度の紅斑、４：深紅色の強い紅斑
評点の総和をウサギ数４で割った平均値を各々の貼付剤の皮膚刺激性指数とした。
【００５１】
[糊残り性試験]
上記皮膚刺激性試験の時、剥離直後の皮膚上の糊残りの有無を目視で観察した。評価基準は下記の通りである。
０：糊残りなし、  １：ごく軽度の糊残りあり、  ２：広い糊残りあり
評点の総和をウサギ数４で割った平均値を各々の貼付剤の糊残り指数とした。
[剥離性試験]
上記皮膚刺激性試験の時、剥離直前の試験貼付剤の皮膚からの剥離状況の有無を目視で観察した。ウサギ皮膚に試験貼付剤が全面的に張り付いていたものを剥離なしとした。評価基準は下記の通りである。
０：剥離なし、  １：ごく軽度の剥離あり、  ２：広い剥離あり
評点の総和をウサギ数４で割った平均値を各々の貼付剤の剥離性指数とした。
【００５２】
【表１】
2007106686.tif 000002
【００５３】
表１から明らかなように、皮膚刺激性試験、糊残り性試験及び剥離性試験のいずれにおいても本件発明の実施例の貼付剤が比較例の貼付剤よりも優れていた。